Composition de précurseur d’une pérovskite dans laquelle chaque composé est défini par la formule (I) suivante : (A’) 2 FA n-1 MA (n-1)y Pb n(1+x) I n(3+2x)+1 Cl y(n-1) (I) dans laquelle A’ est un composé organique d’ammonium, de préférence choisi parmi le benzylammonium, le phényléthylammonium, le n-propylammonium, le phenylammonium, l’histammonium, le cyclopentylammonium, le cyclohexylammonium, le cyclohexylmethylammonium, l’acide 4-butyrique d’ammonium, l’acide valérique 5-ammonium, ou encore l’isobutylammonium, FA est le formamidinium, MA est le méthylammonium, n est compris entre 3 et 9, x est compris entre 0,1 et 0,25, y est compris entre 0,2 et 0,6, ladite composition de précurseur comprenant : de l’iodure de plomb à une proportion stœchiométrique de n(1+x) dans la composition de précurseur, de l’iodure du composé organique d’ammonium à une proportion stœchiométrique de 2 dans la composition de précurseur, de l’iodure de formamidinium à une proportion stœchiométrique de n-1 dans la composition de précurseur, et un solvant aprotique polaire, la composition étant caractérisée en ce que la composition comprend en outre du chlorure de méthylammonium à une concentration molaire comprise entre 20 et 60 % par rapport à la concentration molaire d’iodure de formamidinium dans la composition de précurseur, et en ce que la concentration molaire en iodure de plomb est comprise entre 0.6 et 1.5 mol/L. Composition selon la revendication 1, selon laquelle ledit solvant aprotique polaire est choisi parmi le N,N-diméthylformamide, le N-méthyl-2-pyrrolidone, le dichlorométhane, le tétrahydrofurane, l'acétate d'éthyle, l’acétonitrile, le diméthylsulfoxyde, l’acétone, le triamide hexaméthylphosphorique, la gamma-butyrolactone ou est un mélange des solvants aprotiques polaires précités. Composition selon l’une des revendications 1 ou 2, selon laquelle n est compris entre 5 et 7. Procédé d’élaboration de la composition selon l’une quelconque des revendications 1 à 3, ledit procédé comprenant les étapes suivantes : a) préparation d’une première solution dans laquelle chaque composé est défini par la formule (II) (A’) 2 FA n-1 Pb n I 3n+1 , ladite préparation étant réalisée par mise en contact d’au moins de l’iodure d’un composé organique d’ammonium, de l’iodure de formamidinium et de l’iodure de plomb, le composé organique d’ammonium étant de préférence choisi parmi le benzylammonium, le phényléthylammonium, le n-propylammonium, le phenylammonium, l’histammonium, le cyclopentylammonium, le cyclohexylammonium, le cyclohexylmethylammonium, l’acide 4-butyrique d’ammonium, l’acide valérique 5-ammonium, ou encore l’isobutylammonium, la première solution étant caractérisée en ce que la stœchiométrie de chaque composé est la suivante: la proportion stœchiométrique de l’iodure du composé organique d’ammonium dans la composition est de 2, la proportion stœchiométrique d’iodure de formamidinium dans la composition est de n-1, la proportion stœchiométrique d’iodure de plomb dans la composition est de n, avec n étant compris entre 3 et 9, b) préparation d’une deuxième solution par mise en contact au moins des composés ci-dessous : - de l’iodure de plomb présent dans la deuxième solution selon un rapport molaire par rapport à l’iodure de plomb dans la première solution compris entre 10% et 25%, - du chlorure de méthylammonium présent dans la deuxième solution selon un rapport molaire par rapport à l’iodure de formamidinium dans la première solution compris entre 20% et 60%, c) formation d’une troisième solution dans laquelle la concentration molaire d’iodure de plomb est comprise entre 0.6 mol/L et 1.5 mol/L par mélange de ladite première solution et de ladite deuxième solution avec au moins un solvant aprotique polaire. Procédé selon la revendication 4, comprenant en outre, après l’étape c) de mélange, une étape d) d’agitation de ladite troisième solution pendant une durée comprise entre 1 heures et 5 heures à température ambiante. Procédé de fabrication d’une couche continue de pérovskite, le procédé comprenant les étapes suivantes : - dépôt de la composition telle que définie selon l’une des revendications 1 à 3 sur un support pour obtenir une couche de précurseur de pérovskite ; et - traitement thermique de recuit à une température comprise entre 80 et 250°C pendant 10 min à 2h de la couche de précurseur de pérovskite pour obtenir une couche continue de pérovskite. Couche continue de pérovskite obtenue par le procédé selon la revendication 6. Utilisation d’une composition selon l’une des revendications 1 à 3 pour obtenir une couche continue de pérovskite selon la revendication 7. Dispositif photosensible et/ou optoélectronique comprenant au moins une couche continue de pérovskite selon la revendication 7.